"ポリエチレンテレフタレートで形成された内層および外層と、これらの層間に配設された中間層と、を備える容器であって、前記中間層は、ポリエチレンテレフタレートを30重量以上含有し、かつナイロンを70重量以下含有する混合物により形成されていることを特徴とする容器。請求項1記載の容器であって、前記ナイロンは、ナノクレイを含有していることを特徴とする容器。しかしながら、前記従来の容器では、高いガスバリア性や透明性を維持しつつ、中間層と内層および外層との耐剥離性を向上させることについて改善の余地があった。本発明は、このような事情を考慮してなされたもので、高いガスバリア性や透明性を維持しつつ、中間層と内層および外層との耐剥離性を向上させることができる容器を提供することを目的とする。上記課題を解決して、このような目的を達成するために、本発明の容器は、ポリエチレンテレフタレートで形成された内層および外層と、これらの層間に配設された中間層と、を備える容器であって、前記中間層は、ポリエチレンテレフタレートを30重量以上含有し、かつナイロンを70重量以下含有する混合物により形成されていることを特徴とする。この発明によれば、中間層を形成する混合物に、内層および外層を形成する材質と同じポリエチレンテレフタレートが30重量以上含有され、かつナイロンが70重量以下含有されているので、高いガスバリア性や透明性を維持しつつ、中間層と内層および外層との耐剥離性を向上させることができる。ここで、前記ナイロンは、ナノクレイを含有してもよい。この場合、耐剥離性をより一層向上させることができる。本発明によれば、高いガスバリア性や透明性を維持しつつ、中間層と内層および外層との耐剥離性を向上させることができる。本実施形態に係る容器は、ポリエチレンテレフタレートで形成された内層および外層と、これらの層間に配設された中間層と、を備えている。中間層は、ポリエチレンテレフタレートを30重量以上、好ましくは40重量以上、より好ましくは60重量以上含有し、かつナイロンを70重量以下、好ましくは60重量以下、より好ましくは40重量以下含有する混合物により形成されている。ポリエチレンテレフタレートは、結晶性を有するもの以下、PETという単体、またはPETと、1,4-シクロヘキサンジメタノールCHDMを共重合成分とする非晶性ポリエチレンテレフタレート共重合体以下、PETGというと、の混合体、またはPETと、スルホイソフタル酸ナトリウムを共重合成分とするポリエチレンテレフタレート共重合体と、の混合体となっている。PETGは、PETを構成するグリコール成分であるエチレングリコールの一部を14-シクロヘキサンジメタノールに置き換えたコポリエステルである。なおPETGとしては、例えばイーストマンケミカル社製の商品名EASTARPETG6763等が挙げられる。ナイロンとしては、例えば、メタキシレン基を含有するポリアミドを主成分とする樹脂、ナイロンMXD6S6007三菱ガス化学株式会社製、S6011三菱ガス化学株式会社製、T-600東洋紡績株式会社製等が挙げられる。さらに、前記ナイロンはナノクレイを含有している。ナノクレイを含有するナイロンとしては、例えば、Imperm登録商標103Nanocor社製等が挙げられる。以上説明したように、本実施形態による容器によれば、中間層を形成する混合物に、内層および外層を形成する材質と同じポリエチレンテレフタレートが30重量以上含有され、かつナイロンが70重量以下含有されているので、高いガスバリア性や透明性を維持しつつ、中間層と内層および外層との耐剥離性を向上させることができる。また、ナイロンがナノクレイを含有しているので、耐剥離性をより一層向上させることができる。次に、以上説明した作用効果の検証試験について説明する。まず、検証試験に供する容器について説明する。中間層の重量、並びに中間層を形成する混合物が含有するポリエチレンテレフタレートやナイロンの種類および重量を異ならせて、複数種の容器を複数本ずつ形成した。そして、各容器について、耐剥離性、透明性およびガスバリア性の試験を行った。耐剥離性については、4.0ガスボリュームの炭酸水が充填された容器を、30°Cの温水シャワーを30分間かけた後に、室温5°Cの環境下に24時間置き、その後、この容器を水平に倒した状態で、粗いコンクリートの地面上に自然落下させたときに、胴部における内層若しくは外層と中間層との間に剥離が生じた高さを調べて評価した落下試験。なおN数は30とした。さらに耐剥離性については、容器を1.5mの高さ位置からコンクリートの地面上に自然落下させて、胴部における内層若しくは外層と中間層との間に強制的に剥離を生じさせた初期剥離状態後に、この容器を温度40°C、湿度75RHに保たれたチャンバー恒温室内に一ヶ月置いたときの剥離が生じている面積を調べた。そして、容器における積層部分の総面積に対して剥離が生じている面積の割合を算出した。この進展試験は、各容器について10本ずつ行い、初期剥離状態から剥離の進展がない進展なし本数と、剥離の進展が生じているがその面積が積層部分の総面積に対して50以下の本数と、剥離が進展しその面積が積層部分の総面積に対して50を超えた本数と、を調べ、10本全て進展なしのものを○、1本でも50以下で剥離の進展が生じたものを△、1本でも50を超えたものを×で評価した。ここで、剥離面積が50を超えると、炭酸水が充填された容器の開封時に生じる液零れ現象が顕著になる。透明性については、HazeMeter日本電色工業株式会社製NDH2000を用いてHazeを測定することで評価した。ガスバリア性の試験は、未充填の容器を、温度23°C、湿度55RH、酸素分圧21の環境に保たれたチャンバー恒温室内に置き、Mocon社製OX-TRAN2/21を用いて、該容器内への酸素の透過流入速度cc/day/Bottleを測定した。また、各容器の総重量と同じ重量で、かつポリエチレンテレフタレートのみで形成された容器の測定結果0.039cc/day/Bottleを基準として、バリア改善率BIFを算出した。さらにガスバリア性の試験として、4.0ガスボリュームの炭酸水が充填された容器を、温度23°C、湿度55RHの環境に保たれたチャンバー恒温室内に12週間置いたときの、該容器内の炭酸水の二酸化炭素濃度ガスボリュームの変動を測定することで、容器内からの炭酸ガスのロス率を測定した。また、各容器の総重量と同じ重量で、かつポリエチレンテレフタレートのみで形成された容器の測定結果21.9を基準として、バリア改善率BIFを算出した。以上の試験結果を表1および表2に示す。ここで、表1、表2において、中間層の構成比は、中間層の総重量に占める混合物の各含有物の重量の割合10で全量を示し、また、中間層の重量は、容器の総重量に占める中間層の重量の割合を示し、さらにナイロンの欄に記載されているMXD6は前述したナイロンMXD6を示し、ナノクレイ含はナノクレイを含有するナイロンを示している。表1、表2より、中間層が、ポリエチレンテレフタレートを30重量以上含有し、かつナイロンを70重量以下含有する混合物により形成されている実施例の各容器では、高いガスバリア性や透明性を維持しつつ、中間層と内層および外層との耐剥離性を向上できたことが確認された。本発明は上記した実施の形態に限定されるものではなく、その趣旨を逸脱しない範囲で適宜変更可能である。前記容器としては、例えばボトル、カップ、チューブ等、種々の形態のものを採用することができる。"